СТРОИТЕЛЬНЫЙ МАТЕРИАЛ И СПОСОБ ЕГО ПРОИЗВОДСТВА

1. Строительный материал, содержащий:
подложку и
защищающий от ультрафиолетового излучения слой, содержащий частицы оксида цинка и частицы оксида кремния, образованные на поверхности подложки,
причем частицы оксида кремния в защищающем от ультрафиолетового излучения слое прикреплены к поверхности подложки.
2. Строительный материал по п. 1,
в котором частицы оксида кремния расположены вокруг частиц оксида цинка в защищающем от ультрафиолетового излучения слое.
3. Строительный материал по п. 1,
2
в котором содержание частиц оксида цинка в защищающем от ультрафиолетового излучения слое находится в диапазоне приблизительно от 0,1 до 1,0 г/м.
4. Строительный материал по п. 1,
в котором защищающий от ультрафиолетового слой имеет толщину в диапазоне приблизительно от 2,0 до 20,0 мкм.
5. Строительный материал по п. 1,
в котором частицы оксида цинка имеют средний диаметр частиц в диапазоне приблизительно от 5,0 до 35,0 нм.
6. Строительный материал по п. 1,
в котором частицы оксида кремния имеют средний диаметр частиц в диапазоне приблизительно от 4,0 до 20,0 нм.
7. Строительный материал по п. 1,
в котором частицы оксида кремния содержат коллоидный оксид кремния и/или пирогенный оксид кремния.
8. Строительный материал по п. 1,
в котором подложка покрыта промежуточным смоляным слоем для образования поверхности подложки, и
частицы оксида кремния в защищающем от ультрафиолетового излучения слое прикреплены к промежуточному смоляному слою, образованному на подложке.
9. Строительный материал по п. 8,
в котором промежуточный смоляной слой выполнен из акриловой смолы и/или из акриловой силиконовой смолы.
10. Строительный материал по п. 1,
в котором частицы оксида кремния в защищающем от ультрафиолетового излучения слое непосредственно прикреплены к подложке.
11. Способ производства строительного материала, включающий:
смешивание частиц оксида кремния, частиц оксида цинка, поверхностно-активного вещества, этилового спирта и воды для производства покрывающего материала;
нанесение покрывающего материала на поверхность подложки и
высушивания покрывающего материала для образования защищающего от ультрафиолетового излучения слоя, в котором частицы оксида кремния расположены вокруг частиц оксида цинка.
2
12. Способ по п. 11, в котором содержание частиц оксида цинка в защищающем от ультрафиолетового излучения слое находится в диапазоне приблизительно от 0,1 до 1,0 г/м.
13. Способ по п. 11,
в котором защищающий от ультрафиолетового слой имеет толщину в диапазоне приблизительно от 2,0 до 20,0 мкм.
14. Способ по п. 11,
в котором частицы оксида цинка имеют средний диаметр частиц в диапазоне приблизительно от 5,0 до 35,0 нм.
15. Способ по п. 11,
в котором частицы оксида кремния имеют средний диаметр частиц в диапазоне приблизительно от 4,0 до 20,0 нм.
16. Способ по п. 11,
в котором частицы оксида кремния содержат коллоидный оксид кремния и/или пирогенный оксид кремния.
17. Способ по п. 11,
в котором подложка покрыта промежуточным смоляным слоем для образования поверхности подложки, и
частицы оксида кремния в защищающем от ультрафиолетового излучения слое прикреплены к поверхности промежуточного смоляного слоя, образованного на подложке.
18. Способ по п. 17,
в котором промежуточный смоляной слой выполнен из акриловой смолы и/или из акриловой силиконовой смолы.
19. Способ по п. 11,
в котором частицы оксида кремния в защищающем от ультрафиолетового излучения слое непосредственно прикреплены к подложке.